"吸収性物品用の外側カバーであって、着用者に面する表面を有する第1の着用者に面する層、及び第2の衣類に面する層を備え、前記外側カバーは、5~100gの吸収能力を有しており、前記第1の着用者に面する層の前記着用者に面する表面は、0.5秒において約75度未満のDAT接触角を有している、外側カバー。前記第2の衣類に面する層は、疎水性である、請求項1に記載の外側カバー。前記外側カバーは、全体として1,200g/m2/24hr~15,000g/m2/24hrのWVTRを有している、請求項1又は2に記載の外側カバー。前記外側カバーは、全体として3,000g/m2/24hr~10,000g/m2/24hrのWVTRを有している、請求項3に記載の外側カバー。前記第1の着用者に面する層の前記着用者に面する表面は、約3.5mJ/mm2未満の表面エネルギーの非極性成分を有している、請求項1に記載の外側カバー。前記着用者に面する表面は、約3.0mJ/mm2未満の表面エネルギーの非極性成分を有している、請求項5に記載の外側カバー。前記着用者に面する表面は、約2.5mJ/mm2未満の表面エネルギーの非極性成分を有している、請求項6に記載の外側カバー。前記第1の着用者に面する層の前記着用者に面する表面は、1秒において約70度未満のDAT接触角を有している、請求項1~7のいずれか一項に記載の外側カバー。前記第1の着用者に面する層の前記着用者に面する表面は、1秒において約45度未満のDAT接触角を有している、請求項1~8のいずれか一項に記載の外側カバー。前記第1の着用者に面する層は、1~15秒のストライクスルー時間を有している、請求項1~9のいずれか一項に記載の外側カバー。前記第1の着用者に面する層及び前記第2の衣類に面する層の間に置かれた第3の層を更に備え、前記第3の層は、疎水性である、請求項1~10のいずれかに記載の外側カバー。前記第2の衣類に面する層は、耐水性化合物により被覆された外側表面を有している、請求項1~11のいずれか一項に記載の外側カバー。前記耐水性化合物は、ポリテトラフルオロエチレン、フッ化炭素誘導体、疎水性シリコーンポリマー、疎水性フッ素化ポリマー、及びこれらの組み合わせからなる群から選択される、請求項12に記載の外側カバー。吸収性インサート、及び請求項1~13のいずれか一項に記載の外側カバーを備え、前記外側カバーは、ゼロより高くかつ前記吸収性インサートの吸収能力より低い吸収能力を有している、吸収性物品。柔軟性があり、着用者に心地よく、かつ吸収性インサートにより吸収されない排せつ物を吸収性物品中に封じ込める、吸収性物品用の外側カバーの必要性が依然として存在する。幾つかの態様においては、本発明は吸収性物品用の外側カバーに関する。外側カバーは、着用者に面する表面を有する第1の着用者に面する層、及び衣類に面する第2の層を備えてもよい。外側カバーは5~100gの吸収能力を有することができ、着用者に面する層の第1の着用者に面する表面は、0.5秒において約75度未満のDAT接触角を有している。第2の衣類に面する層は疎水性であってよい。外側カバーは全体として、1,200g/m2/24hr~15,000g/m2/24hr、又は3,000g/m2/24hr~10,000g/m2/24hrのWVTRを有することができる。着用者に面する層の第1の着用者に面する表面は、約3.5mJ/mm2未満の、又は約3.0mJ/mm2未満の、又は約2.5mJ/mm2未満の表面エネルギーの非極性成分を有することができる。着用者に面する層の第1の着用者に面する表面は、約70度未満の、又は約45度未満の1秒におけるDAT接触角を有することができる。第1の着用者に面する層は、約15秒未満の、又は約10秒未満の、又は1~15秒のストライクスルー時間strikethroughtimeを有することができる。外側カバーは、着用者に面する第1の層、及び衣類に面する第2の層の間に配置された、第3の層を備えることができる。第3の層は、存在する場合には、疎水性であってもよい。他の態様においては、本発明は吸収性物品用の外側カバーであって、単一層又は材料のラミネートからなる外側カバーに関する。外側カバーは、着用者に面する第1の表面、及び衣類に面する第2の表面を備えてもよい。外側カバーは5~100gの吸収能力を有してもよい。第1の着用者に面する表面は、0.5秒において約75度未満のDAT接触角を有してもよい。第2の衣類に面する表面は疎水性であってもよい。外側カバーは、1,200g/m2/24hr~15,000g/m2/24hr、又は3,000g/m2/24hr~10,000g/m2/24hrのWVTRを有してもよい。外側表面は、耐水性化合物によって被覆されてもよい。耐水性化合物は、存在する場合には、ポリテトラフルオロエチレン、フッ化炭素誘導体、疎水性シリコーンポリマー、疎水性フッ素化ポリマー及びこれらの組み合わせからなる群から選択されてもよい。更に他の態様においては、本発明は吸収性インサート及び外側カバーを備える吸収性物品に関し、外側カバーは、ゼロより高くかつ吸収性インサートの吸収能力より低い吸収能力を有している。本明細書で使用する場合、用語吸収性物品は、体外排せつ物を吸収し封じ込める用具を指し、より具体的には、着用者の体に当て又は着用者の体に近接して配置し、体から排出されるさまざまな排せつ物を吸収し封じ込める用具を指す。代表的な吸収性物品としては、おむつ、トレーニングパンツ、プルオン又はパンツ型のおむつすなわち、米国特許第6,120,487号に例証されているような、予備成形された腰部開口部及び脚部開口部を有するおむつ、再締結可能なおむつ、失禁用ブリーフ及び下着、おむつホルダー及びライナー、生理用ナプキン及びパンティーライナーなどの女性用生理衣類などが挙げられる。吸収性物品は、使い捨て又は再利用可能であってもよい。本明細書で使用する場合、用語吸収性インサートは、体外排せつ物を受ける又は封じ込めるために使用される吸収性物品の構成要素を指し、使用中に吸収性物品に取り外し可能に付随する。例えば、吸収性インサートは、所定の位置に押し込まれてよく、又は機械的ファスナー、接着剤、凝集剤等によって、吸収性物品のある部分に取り外し可能に取り付けられてもよい。吸収性インサートは、使い捨て又は再利用可能であってもよい。本明細書において使用する場合、使い捨ては、1回又は連続した1回の使用期間使用され、次いで廃棄されることが意図された物品又は物体を指す。使い捨て物品は、きれいにする、修理する、ないしは別の方法で再利用に備えることは意図されていない。対照的に、再利用可能な物品は、少なくとも2回の使用が意図されており、また数週間又は数カ月間などの長期間にわたる反復使用が意図されることがある。再利用可能な物品は、きれいにされる、修理される、ないしは別の方法で修復されてもよい。例えば、再利用可能な物品は、使用され、洗濯され、そして再利用されることがある。単一の物品は、使い捨て構成要素及び再利用可能な構成要素を含むことがある。例えば、吸収性物品は、再利用可能な外側カバー及び使い捨ての吸収性インサートを備えることができる。本明細書において使用する場合、着用者に面する又は内側は、通常の使用を意図して吸収性物品が着用者に適用される場合に、吸収性物品又は吸収性物品の構成要素の着用者の体に最も近い側又は表面を指す。対照的に、衣類に面する又は外側は、通常の使用を意図して吸収性物品が着用者に適用される場合に、吸収性物品又は吸収性物品の構成要素の、着用者に面する側とは反対で、もし着用者が吸収性物品の上に衣服を着用している場合には、着用者の衣服に最も近い側又は表面を指す。本明細書で使用する場合、親水性は、これらの表面に沈着した水性液体例えば、水性体液によってぬれることが可能な表面を表す。親水性及び湿潤性は、通常は、不織布上の接触角により画定される。以下に記載の動的吸水試験DynamicAbsorptionTestにより0.2秒において測定される、液体と表面との間の接触角が90°未満の場合、表面は液体によりぬれるすなわち親水性と言われる。逆に、以下に記載の動的吸水試験により0.2秒において測定される液体と表面との間の接触角がもし90°を超えるならば、表面は疎水性であると考えられる。本明細書において使用する場合、インサルトinsultは、物品の体外排せつ物への暴露を指し、イベント又は暴露とも言われることがある。吸収性インサートは、1回のインサルト、例えば1回の排便後に交換又は廃棄されてもよい。吸収性インサートは、数回の別個の排尿及び/又は排便などの数回のインサルト後に、交換又は廃棄されてもよい。本明細書において使用する場合、外側カバーは、吸収性物品を着用者の体に対して又はその近傍に保持するために使用される吸収性物品の構成要素を指す。外側カバーは、吸収性インサートを着用者に若しくは吸収性物品に、又は双方に対して定位置に保持することもできる。外側カバーは、1つ以上の層又は構成要素を有してもよい。外側カバーが複数の層又は構成要素を備える場合には、用語外側カバーは、通常の使用中、すなわち製造者の指示に従う使用中において、吸収性インサート及び吸収性物品を着用者の体に対して又はその近傍に保持するために取り付けられたすべての層又は構成要素をまとめて指す。図1に示すように、吸収性物品10は、全体として又は部分的に、外側カバー12及び吸収性インサート14により形成されてもよい。外側カバー12は、例えば着用者の脚及び胴体を包み込むことにより、吸収性物品10を着用者の体に保持するために役立ち得る。吸収性インサート14は、着用者により吸収性物品10に排出された尿、糞便、又は経血などの体外排せつ物を吸収し封じ込めるために役立ち得る。外側カバー12及び吸収性インサート14は、それぞれ独立して、再利用又は使い捨てが可能である。例えば、吸収性物品10は、再利用可能な外側カバー12及び使い捨て吸収性インサート14を有してもよい。使い捨て吸収性インサート14が汚れた場合には廃棄してよく、新しい使い捨て吸収性インサート14を再利用可能な外側カバー12に取り付けてもよい。使い捨て外側カバー12及び再利用可能な吸収性インサート14、又は外側カバー12及び吸収性インサート14が両方とも再利用可能若しくは両方とも使い捨てである吸収性物品10を有することも可能である。外側カバー12は、吸収性物品10の着用者へのぴったりした着用を助ける、伸縮性後部腰バンド16、伸縮性前部腰バンド18、又は伸縮性脚バンド20などの弾性要素を備えてもよい。外側カバー12は、腰部開口部を形成するために、永久的にまたは解放できるようにランディングゾーンlandingzone24と結合することができるファスナー22を備えてもよい。ファスナー22は、これらに限定されないが、接着剤、凝集剤、留め金、ひも、チャック、ボタン、面ファスナー、フックとフックhookandhook、タブとスロットtabandslot、磁石、縫込みsewnstitches又はこれらファスナーの組み合わせを含む、ほとんどの任意のファスナー系を備えてもよい。ランディングゾーン24は、存在する場合には、ファスナー22を受容するよう適合されてもよい。例えば、ファスナー22はフックを備えてもよくランディングゾーン24はループを備えてもよく、又はファスナー22は付着物を備えてもよくランディングゾーン24は被着物を備えてもよく、又はファスナー22はボタン穴を備えてもよくランディングゾーン24は1つ以上のボタンを備えてもよい。ランディングゾーン24は、図1に示すように、吸収性物品10の衣類に面する表面に配置されてもよい。しかし幾つかの実施形態においては、ランディングゾーン24は、吸収性物品10の着用者に面する表面上に配置されてよく、又は吸収性物品10の衣類に面する表面と着用者に面する表面との間に配置された層上に配置されてもよい。例えば、ファスナー22は吸収性物品10の内側に折られてランディングゾーン24に接触してよく、又はファスナー系は、機能するためにファスナー22とランディングゾーン24との間の直接接触が要求されない磁石などの要素を含んでもよい。外側カバー12は、更に1つ以上のコネクター26備えてもよい。コネクター26は、吸収性インサート14を外側カバー12に永久的に又は解放可能なように結合するために選択されてもよい。コネクター26には、上に記載の任意のほとんどのファスナー系が含まれてもよい。例えば、コネクター26は吸収性インサート14の衣類に面する表面を、外側カバー12の着用者に面する表面に接着する、接着剤を備えてもよい。吸収性インサート14は、吸収性インサート14の外側カバー12への結合を容易にする、コネクター28を備えてもよい。例えば、コネクター28はフックを備えてもよくかつコネクター26はループを備えてもよく、すなわちコネクター26と28は相補的凝集物を備えてもよい。幾つかの実施形態においては、吸収性インサート14は1つ以上のコネクター28を備え、外側カバー12はコネクターを有さない。コネクター28及び26は、同じ又は異なる形状及び寸法であってもよい。幾つかの実施形態においては、外側カバー12は明白なコネクター26を有さなくてもよい。例えば、外側カバー12又は外側カバー12の内側表面40は、吸収性インサート14が外側カバー12に対して移動しがちではないような、吸収性インサート14に対する比較的高い静摩擦係数を有することができる。静摩擦係数は、高い摩擦係数を有するコーティング又は層を加えることによって、より粗い表面を作るために基材を機械的に変形させることによって、あるいは任意の他の手段によって、変えることができる。静摩擦係数は、以下に述べるように測定することができ、外側カバー12の内側表面40で、0.3~0.4若しくは0.5、又はそれ以上に変化してもよい。幾つかの実施形態においては、外側カバー12は2つ以上のコネクター26を備える。第1コネクター30は、少なくとも第2コネクター34と異なる形状又は寸法を有してもよい。幾つかの実施形態においては、吸収性インサート14は2つ以上のコネクター28を備える。第1コネクター32は、少なくとも第2コネクター36と異なる形状又は寸法を有してもよい。外側カバー12の第1コネクター30は、吸収性インサート14の第1コネクター32と、相補的、類似の、又は同じ、形状と寸法を有してもよい。外側カバー12の第2コネクター34は、吸収性インサート14の第2コネクター36と、相補的、類似の、又は同じ、形状と寸法を有してもよい。このような実施形態においては、吸収性インサート14の外側カバー12に対する適正な向きを、第1及び第2コネクターの異なる形状と寸法により示すこともできる。例えば、もし吸収性インサート14が前側及び後側を有する場合には、コネクターの形状又は寸法が吸収性インサート14の前が外側カバー12の前の近傍に取り付けられるべきであることを示すこともできる。幾つかの実施形態においては、第1及び第2のコネクターの位置、寸法又は形状は、吸収性インサート14が外側カバー12と望ましい配置でのみ結合できるように、図2に示すように、相互作用する。図においては、第2コネクター34及び36は、第1コネクター30及び32と、吸収性インサート14をしっかりと外側カバー12に結合するようには実質的に相互作用しない。幾つかの実施形態においては、第1及び第2のコネクターはタイプが異なり、望ましい向きを除いては、吸収性インサート14を外側カバー12に固定することは可能ではない。例えば、第1コネクターは面ファスナーシステムを形成することがあり、第2コネクターは凝集システムを形成することがある。吸収性インサート14は、体を覆った領域で着用者が排せつするすべての排せつ物を捕捉し封じ込めることが意図されているであろう。しかし、幾らかの比較的少量の、尿などの体外排せつ物は、時として吸収性インサート14を逃れ、外側カバー12の着用者に面する表面に接触することがある。もし、外側カバー12の着用者に面する表面が体液を吸収できなければ、体液は外側カバー12の着用者に面する表面に沿って移動し、吸収性物品10の周囲38を破り、これにより衣服若しくは寝具類、カーペットなどの他の表面、又は介護者に漏れることがある。幾つかの実施形態においては、外側のカバー12は吸収性インサート14の吸収能力より低い吸収能力を有している。幾つかの実施形態においては、外側のカバー12は、外側カバー全体を試験する場合に、5~100mL、又は20~60mLの、以下に記載する遠心分離保持能力CRC試験により測定される液体吸収能力を持つことができる。CRCの結果は、ユニットunitized又は正規化形式で報告されてもよく、これによれば結果は試料の全測定保持能力を試験前の乾燥試料重量で除した値として報告される。外側カバー12は、0.5g/gを超える、又は0.5g/g~1.0g/gのユニットCRCを有してもよい。外側カバー12は、材料の単一層などの単一の要素又は2つ以上の材料の結合したラミネートから構成されてもよい。図3に示すような幾つかの実施形態においては、外側カバー12は、内側の着用者に面する層44及び外側の衣類に面する層46などの、類似の又は異なる性質を有する材料の2つ以上の別々の層から構成されてもよい。もし外側カバー12が2つ以上の別々の層から構成される場合には、材料の2つ以上の別々の層は、吸収性物品10の周囲38又はその近く、例えば脚又は腰バンドの縫い目若しくは取付け部において互いに結合されてよく、又はコネクター26若しくはファスナー22が外側カバーの内側表面40若しくは外側表面22に取り付けられる場所のような、物品の1つ以上の別々の場所で結合されてもよい。もし外側カバー12が2つ以上の層を備える場合には、各層は着用者に面する表面及び衣類に面する表面を有することが理解されるべきである。幾つかの実施形態においては、外側カバー12の内側表面40は吸収性であり、通常の着用条件においては、吸収されたいかなる体液も外側カバー12の外側表面42、すなわち衣類に面する表面に到達し湿らすことはない。とはいえ、外側カバー12は着用者の皮膚の過剰水和を防ぐため通気性であってもよい。皮膚の過剰水和は、吸収性物品10と着用者の皮膚の間の局所的に高い湿度により引き起こされるか又は悪化することがある。過剰水和皮膚は、紅斑赤み、若しくはおむつ皮膚炎を呈することがあり、又は過剰水和でない皮膚より表皮剥離に対する抵抗がより低いすなわちより低い引張強さによることがある。尿、汗及び/又は他の排せつ物からの水蒸気を十分に吸収性物品10の内部から退去させ皮膚の水和をより低レベルに保持するために、外側カバー12は最低の通気性、すなわち、以下に記載する水蒸気透過率試験により測定される水蒸気透過率WVTRを有してもよい。外側カバー12は、少なくとも約1200g/m2/24hrのWVTR、又は少なくとも約3000g/m2/24hrのWVTRを有してもよい。例えば、周囲条件が高温及び/又は高湿度である場合、着用者がより活発例えばより多い発汗である、又は吸収性物品10に比較的多量の尿、汗又は他の液体排泄物例えば、夜通しの使用、又は使用者が多量水分放出者である場合がある場合には、より高いWVTRが役立つことがある。したがって、少なくとも約1200g/m2/24hrのWVTRは、通常の使用で役立ち得る外側カバーを意味してよく、少なくとも約3000g/m2/24hrのWVTRは、より厳しい条件下で役立ち得る外側カバーを意味してもよい。場合によっては、高すぎる通気性には、物品の衣類に面する表面上又は衣類の上の結露のような望ましくない影響がある場合がある。この現象の防止に役立つために、外側カバー12は約15,000g/m2/24hr未満の、又は10,000g/m2/24hrさえものWVTRを有してもよい。より低い最大WVTRは、比較的高い周囲温度に比べて漏れる水蒸気がより多くの結露を生成する、より低い周囲温度のような厳しい条件下で、役立ち得る外側カバーを意味する。単一層外側カバー材の外側表面42は、疎水性であってもよい。外側表面42の疎水性は、例えば、基材における繊維/ヤーンの化学若しくは直径の選択、ヤーンが織られる若しくは編まれる方法、又はヤーン、完成材料若しくはこの両方に適用するコーティング若しくは他の処理方法に、由来する。例えば、外側表面42は、ポリテトラフルオロエチレンPTFE又はTEFLONとしても公知、フッ化炭素誘導体例えば米国特許第3,574,791号に記述されているSCOTCHGARDとしても公知、又は疎水性シリコーンポリマー若しくはフッ素化ポリマー例えば米国特許第7,626,073号に記載されたものなどなどの耐水性化合物を使用する、ブレンドミクロ又はナノファイバーのように、コーティング、又は別の処理を受けてもよい。材料の2つ以上の層を備える外側カバーの実施形態においては、衣類に面する層46すなわち最外側層、若しくはそのどちらかの表面は疎水性であるか、又は本明細書に記載される任意の処理若しくは方法により疎水性となるよう処理されてもよい。あるいは、内側層44の衣類に面する表面は疎水性となるよう処理されてよく、又は第3の疎水性の層が外側カバー12の内側層44及び外側層46の間に配置されてもよい。外側カバー12の内側層44若しくは内側表面40は、親水性となるように、又はその親水性を増加させるように処理されてもよい。例えば、内側層44若しくは内側表面40は、親水性を付与する若しくは改良する界面活性剤又は他のコーティング剤により処理されてもよい。例えば、内側層44又は内側表面40は、米国特許出願公開第2009/0048571号に記載のナノ粒子を備える溶液により処理されてもよい。溶液はフィルム形成ポリマー、湿潤剤、及び約0.001重量~約40重量のナノ粒子の組成物を備えてもよい。ナノ粒子はアルミナ、シリカ、及びこれらの組み合わせからなる群から選択されてもよい。ナノ粒子は約1~約750ナノメートルの粒径を有してもよい。フィルム形成ポリマーのナノ粒子に対する重量比は約1:1~約1:30であってもよい。例示的なフィルム形成ポリマーとして、ポリアミン、四級化されたポリアミン、双極性イオンポリマー;ポリカルボキシラート;ポリエーテル;ポリヒドロキシル化ポリマー;ポリホスホナート及びポリホスファート;ポリマーキレート剤;エトキシル化又はアルコキシル化ポリアミン;ポリカルボキシル化ポリアミン;水分散性ポリエーテル;ポリサッカライドを含む水分散性ポリヒドロキシル化群又はポリマー;水分散性ポリカルボキシラート;カルボキシラート、スルホナート、スルファート、ホスファート、ホスホナート、及びこれらのポリマーなどの水分散性アニオン群;カルボキシラート、スルホナート、スルファート、ホスファート、ホスホナート、及びこれらのポリマーなどのアニオン基を含む分散性ポリスチレン;アミン、四級アミン、アミンオキシド、及びこれらの組み合わせの基を含む水分散性ポリマー;水分散性双極性イオン群及びこれらのポリマー;水分散性アミド及びポリアミド;並びにビニルイミダゾール及びビニルピロリドンの水分散性ポリマー及びコポリマー;上記のポリマー及びブロックコポリマーの組み合わせが挙げられるが、これらに限定されない。別の実施例として、内側層44又は内側表面40は、米国特許第7,521,587号に記載されているように、親水性モノマー及びラジカル重合開始剤で処理されてもよい。モノマーは、一般式R1R2C=CR3R4R1及びR2は好ましくは水素原子であるの少なくとも1つの不飽和二重結合を含んでもよい。幾つかの実施形態においては、親水性モノマーは塩を生成するために酸又は塩基と反応できる基を備える。好適なモノマーの例として、アクリル酸及びその誘導体例えば、メタクリル酸、エチルアクリル酸、スチレンスルホン酸及びその誘導体、酢酸ビニル、無水マレイン酸、及びビニルピリジンが挙げられる。光による活性化の際には、反応開始剤は反応性のラジカルを生成することも可能であり得る。好適なラジカル重合開始剤の例として、ベンゾフェノン及びその誘導体、過酸化ベンゾイル、又はアゾビスイソブチロニトリルAIBNが挙げられる。コーティング溶液は、親水性モノマーの単独重合を抑える鉄II塩、銅II塩、又はこれらの混合物のような、薬剤を更に備えてもよい。繊維に化学的にグラフトされた親水性ポリマーを形成するために、コーティング溶液を繊維に適用し、コーティングされた繊維をUV-A光のような紫外線に暴露してもよい。幾つかの実施形態においては、内側層44又は外側カバー12の内側表面40は、親水性を増加するために処理されてよく、そして外側層46又は外側カバー12の外側表面は42は疎水性を増加するために処理されてもよい。本明細書に説明する例示的な親水及び疎水処理に加えて、実質上、任意の親水又は疎水処理を使用することが可能である。例えば、外側カバー12の再利用を意図する場合、又はコーティング剤若しくは処理剤が外側カバー12の着用者に移る可能性を下げるためには、耐久性のある処理が選択されてもよい。外側カバー12の内側表面40は、本明細書において開示される動的吸水試験によって測定される0.5秒における約90度未満、又は約75度未満の接触角を有してもよい。0.5秒における接触角は、約45度~約90度の範囲であってもよい。外側カバーは、1.0秒において約80度未満、又は約45度未満の接触角を有してもよい。上に説明した処理に加えて、以下に説明するように、表面の3次元性の増加が材料の接触角の低減につながる可能性がある。例えば通気性の増加のために行われることがある表面の多孔性又は毛細管現象の増大は、材料の接触角の低減にもつながる可能性がある。外側カバー12の内側表面40は、約15秒未満、約10秒未満、又は約1秒~約15秒の、本明細書に開示される方法により測定されるストライクスルー時間を有してもよい。短いストライクスルー時間は、液体の外側カバー12へのより速い浸透を意味し、これは外側カバー12を逃れ環境を汚す自由液体を減らす。外側カバー12の内側表面40は、本明細書に開示される表面自由エネルギー試験により測定される、約3.5未満、約3.0未満、又は約2.5mJ/mm2未満の表面エネルギーの非極性成分を有してもよい。より低い表面エネルギーの非極性成分は、油脂物質と接触した場合に、より少ない汚れと関連している可能性がある。尿は典型的には圧倒的に水性であるが、糞便及び他の排せつ物は油脂又は油脂物質を含んでいることがある。自家又はコインランドリーにおける洗濯設備などの家庭洗濯設備において典型的に使用される、通常の水系の洗濯において、非水性又は親油性の汚れを布地の表面から除去することは通常困難である。少なくとも初期において親油性の汚れに対してより抵抗性がある表面は、比較的低い非極性表面エネルギー構成成分、例えば10mj/mm2未満の、又は5mj/mm2未満の、又は3mj/mm2未満の非極性表面エネルギー構成成分を有するであろう。外側のカバー12は着用者の皮膚を摩耗させないように、柔軟であってもよい。柔軟性の認知には変数の複雑な組み合わせが関与している。しかし、可撓性及び弾力性の表面に関しては、ミクロスケールの3次元形状を有する表面は、同じ材料組成物のより2次元形状より、柔軟であると認知されることもあり得る。3次元形状は、織布の種々の織り方により創られ、又は選択されることもあり得る。例えば、比較的高い縦糸及び横糸高さ、ヤーン間隔などを有する織布が創られ又は選択されることもあり得る。より詰まった織り方すなわちヤーン間のより狭い間隔は、表面エネルギーに対してより支配的な影響を有し得る。外側カバー12は着用者の外形に合わせることができる。外側カバーの材料は、カバーが着用者の骨格に適応しぴったりと一致し、着用者の体に応じて比較的小さい抵抗で動くようにするため、低い曲げ剛性を有してよく、これは着用者が不活発であろうと又は活発であろう心地よい適合に貢献することもできる。ぴったりした適合はまた、外側カバーの伸縮性の脚及び腰バンドを含み得る周囲領域が、着用者の体に対して望ましい向きと位置に留まることを可能にすることもできる。望ましい向きと位置の保持は、体外排せつ物の外側カバー12からの漏えいを防ぐ、又は減らすこともできる。上述のように、外側カバー12は、材料の単一層又は2つ以上の材料の結合したラミネートなどの、単一要素から構成されてもよい。あるいは、外側カバー12は、類似の又は異なる特性を有する材料の2つ以上の別々の層から構成されてもよい。もし外側カバー12が材料の2つ以上の別々の層から構成される場合には、材料の2つ以上の別々の層は、物品の周囲又はその近く、例えば脚若しくは腰バンドの縫い目又は取付け部において、互いに結合されてもよく、又はファスナー22若しくはコネクター26などのファスナー要素が外側カバー12の内側表面40若しくは外側表面42に取り付けられる場所のような物品の1つ以上の別々の場所で結合されてもよい。層の数又は積層体によらず、本明細書に記載の曲げ剛性試験により測定される、外側カバー12材料の積層体の曲げ剛性は、約0.20N、又は0.19N未満であってよい。もし外側カバー12が1つ以上の別々のすなわち外側カバーの他の層から曲げ剛性試験を実施するための十分な面積にわたり分離可能な層を含んでいれば、層の少なくとも1つの曲げ剛性は約0.10N未満又は約0.08N未満であってもよい。幾つかの実施形態においては、各層は約0.10N又は0.08N未満の曲げ剛性を有してもよい。外側カバーの着用者に面する表面へのファスナー要素の追加においては、幾つかの実施形態において、インサート14から外側カバー材料に伝達される荷重力を支える追加の支えを作るために、より大きい曲げ剛性が要求されることがある。インサートが外側カバー材料に取り付けられる外側カバー材料の積層体の使用状態の曲げ剛性は、約0.30N未満であってもよい。幾つかの実施形態においては、外側カバー12は異なる部位において異なる層構造を備えてもよい。例えば、外側カバー12は縦中心線48を有してもよい。外側カバー12は、縦中心線48に沿って、ほぼ等しい長さの3つの部分を有してもよい。後部50は、例えば、横方向に延びている後部縦縁部56から外側カバー12の長さのほぼ1/3を占めてもよく、前部54は、横方向に延びている前部縦縁部58から外側カバー12の長さのほぼ1/3を占めてもよく、中央部52は後部50及び前部54の間の外側カバー12の長さのほぼ1/3を占めてもよい。外側カバー12の後部50、中央部52、及び前部54は、望ましくは異なる特性を有することがある。例えば、通常後部50及び前部54にある着用者の、腰、股関節、及び尻の部位に相当する外側カバー12の領域は、吸収性物品10を着ける及び/又は着用中において、引張及び曲げ/ねじり応力を被ることがある。対照的に、中央部52は、汚れたおむつに封じ込められた排せつ物の量に関連する、方向及び大きさの異なる応力を被ることがある。中央部52はまた、吸収性物品10の着用及び吸収性インサート14の取替えを含む使用中において、排せつ物により汚される傾向が高い。それ故、例えば、中央部52は、同程度の張力において後部50及び/又は前部54より小さい伸びが望ましいことがある。これにより、多量に汚れた吸収性インサート14は、脚に沿って間隔が作られる程度まで外側カバー12を垂れ下げさせないような、中央部52の吸収性インサート14のための追加の支持を提供しながら、後部50及び/又は前部54を、幅広い使用者の、又は使用者が成長し若しくは体重が増加する期間を通じた1人の使用者の、腰及び股関節に心地よく適合させることができる。脚に沿った間隙は、排せつ物の吸収性物品12からの漏えいの可能性をより高めることがある。幾つかの実施形態においては、外側カバーの異なる部分は、材料の異なる層に起因する異なる特性を有してもよい。層は、層の数、層の種類例えば、材料、坪量、構造、処理など、又は両方が異なってもよい。例えば、後部50及び中央部52は、実施例1に使用された材料などと同じ材料を備えてもよいが、後部50においては材料の1つだけの層があってもよく、中央部52においては材料の2つ以上の層があってもよい。これは、中央部52においては、張力下におけるより低い伸びを、かつ着用者の排せつ物の中央部52を通る着用者の衣服又は周囲への浸透に対する、抵抗の増大を提供するであろう。更に、中央部52の層の1つ又は両方の層は、上に記載のように、例えば疎水処理により変性されてもよい。幾つかの実施形態においては、中央部52において前部54及び/又は後部50より、張力下におけるより大きい伸びをもたらすことが望ましいことがある。これは、例えば、排せつ物の吸収性インサート14への吸収を機械的に束縛しないように中央部52の拡張させ、前部54及び/又は後部50の伸びを制限し、着用者の腰及び股関節周りの持続した適合のためのよりよい負荷除去力をもたらすことができる。幾つかの実施形態においては、外側カバー12の1つ以上の部分は3層以上であってもよい。例えば、後部分50、中央部分52、前部分54に加えて、外側カバー12は脚部分60を有してもよい。脚部分60は中央部分52の周囲38にほぼ平行して走行してもよく、0mmを超えるが外側カバー12の中央部分52の幅の最も狭い部分のほぼ1/3未満である距離、周囲38から、外側カバー12の縦方向に延びている各側面部62の上に延びてもよい。もし周囲38が中央部52において曲線状である場合には、脚部分60は通常周囲38と同じ曲線状を有してもよい。外側カバー12は、後部分50において3つ以上の層を備えてもよい。脚部分60は、もし存在すれば、幾らかの剛性を与え脚部分60を着用者の体に対して保持し排せつ物の封じ込めに役立つように、3つ以上の材料の層を備えてもよい。幾つかの実施形態においては、後部分50は布地の2つの層と固定バンドを備えてもよく、これは他の布地層より大きい負荷除去力を有する異なる布地又は弾性バンドであってもよい。他の実施形態においては、幾らかの剛性をランディングゾーン24に付与するために、ランディングゾーン24は3つ以上の層を備えてもよく、これはファスナー22をランディングゾーン24に押し付け結合することをより容易にすることもある。外側カバー12の1つ以上の部分は、外側カバー12の内部の力を分散し、又は3次元の外観を提供するために、縦方向若しくは横方向又は両方向に、交互に変化する数の層を備えてもよい。幾つかの実施形態においては、外側カバー12は、脚における間隔の生成に対する抵抗を増加させ、吸収性インサート14が中央部分52において膨潤することを許すために、脚部分60において2層を、中央部分52において1層を備える。もし中央部分52が脚部分60と異なる場合には、脚部分60は中央部分52の下位部分であるので、中央部分52それ自体は横方向に変化することが、理解されなければならない。幾つかの実施形態においては、外側カバー12は、後腰バンド16及び/又は前腰バンド18の耳部分62とは異なる層を有する、後腰バンド16及び/又は前腰バンド18の中央部分64を備える。中央部分64は、横方向に延びる縦縁部56又は58に沿う、外側カバー12の幅の1/3にほぼ相当する横幅を有してもよい。もし、横方向に延びる縦縁部56又は58が丸く、ないしは、明瞭な端を有さない場合には、中央部分64は、縦中央部52の横方向に最も狭い点の外側カバー12の幅に相当する腰バンドのその部分と見なされる。耳部分62は、横方向に延びる縦縁部56又は58に沿った、外側カバーの横中央部分64の横方向の外側の部分である。耳部分62及び横方向中央部分64は、縦末端縁部56から後部分50のすべてに沿って、また縦末端縁部58から前部分54のすべてに沿って、縦方向に延びてもよい。耳部分62は、横中央部分64より少ない層を備えてもよい。例えば、耳部分62は材料の単一層を備えてもよく、横中央部分64は2つの層を備えてもよい。このような構成体は、中央部64がより高い負荷除去力を提供することができ、これにより製品の長時間の持続した適合を改良すると同時に、耳部分62が容易に伸長され、これにより製品の着用者への装着を容易にすることができる。もちろん、前部分54と後部分50は、必要とはされないが、材料、材料の処理、又は使用される材料の層に関して似た構成体であってもよいことが理解されるべきである。本明細書においては、異なる構成体がさまざまな実施形態として記載されたが、異なる構成体の組み合わせ及び置換が明らかに想到される。外側カバーの着用者に面する層の着用者に面する表面の上で測定した。外側カバーの各種類に関して、外側カバーOCのすべての層を使用して、10の試料を試験し、平均を報告した。外側カバーの曲げ剛性ピーク力は、本明細書に開示された曲げ剛性試験により測定した。また、試験物品に関して、外側層材料の曲げ剛性ピーク力を曲げ剛性試験により測定し、0.070ニュートンであることを見いだした。更に、試験物品に関して、内側ライナー材料の曲げ剛性ピーク力を曲げ剛性試験を用いて測定し、0.056ニュートンであることを見いだした。実施例1は、両方共が、Koshtex,LosAngeles,CA,UnitedStatesからコードE.n.n-14として入手できる93モーダル及び7スパンデックスから製造された、外側材料及び内側ライナー材料;PerfectekPlus,HuntingtonBeach,CA,UnitedStatesから縫い付け可能なフックとして入手できる、100ナイロンから製造された外側カバーフック;コード960EとしてAplix,Paris,Franceから入手できる、外側カバーランディングゾーン;及びTouchtape,St.Augustine,FL,UnitedStatesから標準縫込み材料として入手できる、100ナイロンから製造されたインサートランディングゾーン、を有する、本開示の実施形態により構成された外側カバーである。実施例2は、2010年4月にwww.gdiapers.comから購入した再利用可能おむつカバーgDiaper商標である。SKU番号は31041で、サイズは大11.8~16.3kg26~36ポンドである。製造者はgDiapers,Inc.ofPortland,ORである。実施例3は、2010年4月にwww.thenaturalbabyco.comから購入した、再利用可能なおむつカバーGroBaby商標である。外側カバーは1つのサイズのみ入手可能である。製造者は、GroVia商標旧GroBaby商標,ofBozeman,MTである。実施例4は、2010年4月にwww.thenaturalbabyco.comから購入した、Bummis,Inc.,Montreal,Quebec,Canadaにより製造されたサイズLの再利用可能なおむつカバー、Bummis商標SuperBriteである。実施例5は、2010年4月にwww.babysorganicnursery.comから購入した、Diaperaps:Baby’sOrganicNursery,GranadaHills,CAにより製造された、サイズ大の再利用可能なおむつカバー、Diaperaps商標である。修正された液体ストライクスルーLiquidStrikeThough外側カバーの液体ストライクスルーは、ListerStrikeThroughの計器LenzingTechnik,Austriaから入手可能、又はハーモナイズド試験方法HarmonizedTestMethodWSP70.308に適合する任意の装置により測定する。計器を較正し、下に明記した点を除き製造者の使用説明書に従い操作する。試験液体は、蒸留水で調製した0.9w/vの塩化ナトリウムであった。試験前に、23°C±2°C、50±2の相対湿度で試料を2時間、前処理する。外側カバー物品を開き、着用者に面する表面を下方に向けて置く。物品を平らに置けるように、存在する場合には、はさみを使用して脚部の伸縮素材を除く。カバーの縦軸に沿って、後部腰の先端の端とカバーの全長の中央点との中間の等距離の試料採取部位を選択する。もし、縫い目、留め金、ラベルなどの構造がこの部位にある場合には、これらを避けるために試料採取領域を隣接するエリアに移すことが許される。水圧機及び切断ダイ100mm平方±0.1mm及び8mm深さを用いて、被検査物の切断縁部を物品の縦軸及び横軸に平行かつ垂直にして、吸収性物品のすべての層を通して、このマークに中心を合わせて被検査物を切断する。被検査物はすべての層を1つの組成物として又は個別の層として試験することができる。被検査物を、着用者に面する表面を上向きに、その端をプレートに対して平行かつ垂直にして、ストライクスループレートの下に置くこの実験では、被検査物の下に吸収紙を置かない。漏斗がプレートの穴の中心上でかつプレートの表面から30mm±1mm上にくるように、滴下漏斗の下にプレートを置く。5.00mL±0.01mLの試験液を漏斗の中に加え、次いでバルブを開け、流れをプレートの穴に送り込む。試験液がプレート電極の電気回路を完成し、タイマーを始動させる。液体が被検査物に浸透した時点でタイマーが止まる。ストライクスルー時間を0.01秒まで記録する。別々の外側カバーからの3つの同等の被検査物の分析を繰り返す。3つの値を平均し、0.01秒まで報告する。表面エネルギー表面の表面エネルギーは、当業者に既知であろうさまざまな許容モデルによって表面エネルギーに変換することができる接触角の測定から導かれる。本開示において使用される1つのこのようなモデルは、Fowkes,F.M.:IndustrialandEngineeringChemistry,vol.56,number12,p.401964に記述されているFowkesの式であり、本明細書に援用する。γlv1cosθ=2γlvdγsvd1/22γlvpγsvp1/2式中、θ接触角、γlv液体の表面張力、γlvd被検査物表面に置かれる液体の表面張力の分散成分、γsvd被検査物表面の表面エネルギーの分散成分、γlvp被検査物表面に置かれる液体の表面張力の極性成分、γsvp被検査物表面の表面エネルギーの極性成分、水滴接触角は、FTA200ソフトウェア、バージョン2.1、ビルド340FirstTenAngstroms,Portsmouth,VAから入手可能を備えた、FTA200動的接触角分析器又は同等品を使用して測定する。試験液体として、Milli-Q水処理システムMilliporeCorporation,Billerica,MAを通して処理した精製蒸留水、及び99ジヨウ化メタンSigma-Aldrich,SaintLouis,MOを使用する。すべての測定を、一定温度25°C±1°C及び湿度33±2で行った。試験前に、25°C±1°C、33±2の相対湿度で試料を2時間、前処理する。外側カバー物品を開き、着用者に面する表面を上方に向けて置く。物品を平らに置けるように、存在する場合には、はさみを使用して脚部の伸縮素材を除く。カバーの縦軸に沿って、後部腰の先端の端とカバーの全長の中央点との中間の等距離の試料採取部位を選択する。もし縫い目、留め金、ラベルなどの構造がこの部位にある場合には、これらを避けるために試料採取領域を隣接するエリアに移すことが許される。はさみを使用して、着用者に面する表面の1cm×3cmの被検査物を、選択した部位から切り取る。被検査物を、隆起部がないように、着用者に面する表面を上に向けて、顕微鏡のガラスのスライドに接着して平らに乗せる。FTA200を使用して、先端のとがっていない27ゲージのステンレス鋼製針の末端部から精製水を7μLぶら下げる。被検査物の表面が液滴に接触するまで、ゆっくり被検査物の表面を上げる。120画像/sの速さで画像が収集されるビデオ撮影は、液滴と被検査物が最初に接触する時点で、光信号により始動させられ、初めの1分間画像が収集され、一方液滴は離れ、続いて被検査物表面と平衡に達する。好ましくは、液滴の被検査物表面との接触の0.2秒後に接触角を測定する。置かれた試験液体の著しい、すなわち2.5を超える浸透が0.2秒以内に起こる場合には、別の方法として接触角を0.02秒の時点で測定する。接触角は、FTA200ソフトウェアにより自動的に測定される液滴の非球面トレーシングを使用して測定され、0.01度まで報告される。次に、上の手順を精製水の代わりに3μLのジヨウ化メタンを使用して繰り返す。ジヨウ化メタンを使用する接触角を0.01度まで報告する。被検査物の幼児に面する表面の表面エネルギーを、表1に記載した定数を用いてFowkesの式を使用して計算し、0.001mJ/m2まで記録する。動的吸水試験動的吸水試験は、試験液体が表面に接触し中へ吸収される際の試験液体の接触角の変化を測定することにより、被検査物表面への試験液体の吸収を測定する。水滴接触角は、FTA200ソフトウェア、バージョン2.1、ビルド340FirstTenAngstroms,Portsmouth,VAから入手可能を備えた、FTA200動的接触角分析器又は同等品を使用して測定する。すべての測定を、一定温度28°C±1°C及び湿度33±2で行う。これらの実験においては、試験液体はMilli-Q水システムMilliporeCorporation,Billerica,MAを通して処理した精製蒸留水で調製した、0.9w/vの塩化ナトリウム純度99.9であった。試験前に、28°C±1°C、33±2の相対湿度で試料を2時間、前処理する。外側カバー物品を開き、着用者に面する表面を上方に向けて置く。物品を平らに置けるように、存在する場合には、はさみを使用して脚部の伸縮素材を除く。カバーの縦軸に沿って、後部腰の先端の端とカバーの全長の中央点との中間の等距離の試料採取部位を選択する。もし縫い目、留め金、ラベルなどの構造がこの部位にある場合には、これらを避けるために試料採取領域を隣接するエリアに移すことが許される。はさみを使用して、着用者に面する表面の1cm×3cmの被検査物を、選択した部位から切り取る。被検査物を、隆起部がないように、着用者に面する表面を上に向けて、顕微鏡のガラスのスライドに接着して平らに乗せる。FTA200を使用して、先端のとがっていない27ゲージのステンレス鋼製針の末端部から7μLの試験液体をぶら下げる。被検査物の表面が液滴に接触するまで、ゆっくり被検査物の表面を上げる。1画像/0.1秒の速さで画像が収集されるビデオ撮影は、液滴と被検査物が最初に接触する時点で光信号により始動させられ、最初の3秒間画像を収集し、一方液滴は離れ、続いて被検査物表面と平衡に達する。接触角は、それぞれの画像についてFTA200ソフトウェアにより自動的に測定される液滴の非球面トレーシングを使用して測定され、0.01度まで報告される。遠心分離保持能力CRC試験遠心分離保持能力CRC試験は、0.9NaCl食塩水溶液に30分沈め、次いで遠心分離にかけた被検査物の液体保持能力吸収能力の測定である。試験は、WorldwideStrategicPartnersStandardTestMethodWSP241.209,GravimetricDeterminationofFluidRetentionCapacityinSalineSolutionafterCentrifugationに基づいている。分析には、被検査物を熱シール可能な、水浸透性の無穴不織布材料から作られたバッグに入れる。バッグ材料の規格は、WSP241.209に示されている。試験する被検査物の長さL及び幅Wを測定する。2×L50mmにW25mmのバッグの材料を1枚切り取る。バッグの材料を幅を横切って半分に折り、2つの開いた端を端からほぼ3~5mmのところで熱シールする。完成したバッグはL25mm×W25mmである。試料用のバッグに加えて、ブランクとして使用される同じ寸法のバッグを3つ準備する。外側カバー材料試料の準備:外側カバー物品を開き、着用者に面する表面を下向きに置く。物品を平らに置けるように、存在する場合には、はさみを使用して脚部の伸縮素材を除く。カバーの縦軸に沿って、後部腰の先端の端とカバーの全長の中央点との中間の等距離の試料採取部位を選択する。もし縫い目、留め金、ラベルなどの構造がこの部位にある場合には、これらを避けるために試料採取領域を隣接するエリアに移すことが許される。水圧機及び切断ダイ76.2mm平方±0.1mm及び8mm深さを用いて、被検査物の切断縁部を物品の縦軸及び横軸に平行かつ垂直にして、物品のすべての層を通して、このマークに中心を合わせて被検査物を切断する。被検査物の乾燥重量を測定し、0.001グラムまで記録する。被検査物のすべての層を適切な寸法のバッグに入れ、残っている開口端を熱シールする。各被検査物と同じものを3つ試験のために準備する。全吸収性インサート試料の準備:試験前に、約23°C±2°C、約50±2の相対湿度で試料を2時間、前処理する。吸収性物品を、着用者に面する表面を上に向けて拡げて置く。はさみを使って、物品が平らに置けるように、物品の縦縁部に沿った任意の弾性体を約2cm間隔で切断する。吸収性インサートを1枚のアルミホイル上に置き、それを縦及び横軸に沿って切り、4枚の個別の被検査物とする。較正した秤を使用して、適切な寸法のバッグの風袋を量る。被検査物及び切断中にホイル上に落ちたすべての材料を量ったバッグに入れ、残っている開いた端を熱シールする。被検査物の乾燥重量を測定し、0.001グラムまで記録する。この手順を繰り返し、残っている3つの被検査物の乾燥質量を得る。3つの同じ吸収性インサートを試験のために準備する。全外側カバー試料の準備:全体の外側カバーの乾燥質量を測定し、0.001グラムまで記録する。3つの同じ外側カバーを試験のために準備する。試験の手順:幾つかのバッグ又は被検査物を収容するのに十分な大きさの平鍋を入手し、バッグ又は被検査物が完全に沈むことができる水準まで0.9食塩水溶液を入れる。沈める前に、試験するバッグ又は被検査物を生理食塩水の表面に置き、1分間湿らす。溶液が被検査物により自由に吸収される間確実に試料を沈めておくために、バッグの端に置く重しが使用されてもよい。30分後、バッグ又は被検査物を食塩水溶液から取り出し、直ちに250Gの遠心加速度にさらすことができる適した遠心分離器BlockScientific,Bohemia,NYから入手できるClayAdamsDynacCentrifugeなどのかごに被検査物を移す。着用者に面する表面が疎水性でない限り、着用者に面する表面が外側に面するように遠心分離器中で被検査物の方向を合わせ、それが疎水性である場合には、内側に向くよう並べなければならない。適切なバランスのため、同程度の重さの試料が互いに対向するようにバッグ又は被検査物を置く。バッグ又は被検査物を3分±10秒間、250Gで遠心分離する。次にバッグ又は被検査物を取り出し、直ちに重さを量る。被検査物及びバッグ、ブランクのバッグ、又はバッグのない被検査物の湿潤質量を、0.001グラムまで記録する。遠心分離後の3つの湿潤ブランクバッグ質量の平均を計算しmb、被検査物がバッグなしで試験される場合には、この値を無視する。各被検査物i=1、2、及び3に関して、次の式を使用する質量分率g/gとして表示される遠心分離保持能力wiを計算する。wi=mwi-mb-msi/msi式中、msiは、グラムで表示される乾燥被検査物の質量であり、mwiは、グラムで表示される湿潤被検査物及びバッグの質量、又はバッグ無しの被検査物の質量である。吸収性インサートに関しては、切断し4つの個別の被検査物として試験する。乾燥被検査物の4つの個別の質量を合計してmsiを得、遠心分離後の湿潤被検査物及びバッグの4つの個別の質量を合計してmwiを得、遠心分離後の4つの平均湿潤ブランクバッグの質量を合計してmbを得る。これらの値を使用して、全遠心分離保持能力wi値を計算する。3回の反復について、平均遠心分離保持能力を計算し0.001g/gまで報告する。水蒸気透過度水蒸気透湿度WVTRは、Permatran-Wモデル100KMOCON、Minnesota、MNを使用して、EDANA/INDAWorldwideStrategicPartnersMethodWSP70.408に従って測定する。試験は、37.8°Cの試験装置温度、120SCCMの窒素流速、及び2サイクル5分間の試験時間の標準モードの、WSP標準試験により行なう。各セルを個別に60±1.5の相対湿度RHに調節する。装置が適正に稼働していることを確認するために、試料を試験する前に標準参照フィルムMOCONのS/N1008WK089を試験する必要がある。標準参照フィルムの結果は、MOCONによって報告された値の±10以内でなければならない。はさみ又はダイを使用して、被検査物を直径35mmに切る。外側カバーが複数層の場合、被検査物は複合体試料として試験する。試験では、外側カバーの通常皮膚に面する側を水に向けて配置する。WVTRを、1g/m2/24hrまで、g/m2/24hrとして報告する。摩擦係数静摩擦係数は、以下の詳細に従い、ASTMMethodD1894-01を使用して測定することができる。この試験は、D1894-01に記載されている摩擦係数締付具及びそり好適な締付具は、InstronCorp.,Canton,MAから入手可能なCoefficientofFrictionFixtureandSledであるを取り付けた、コンピュータインターフェースを有する伸び引張試験機好適な機器は、MTSSystemsCorp.,EdenPrairie,MNから入手可能であるTestworks4Softwareを使用するMTSAllianceであるによる一定速度の下で実施する。試験機を、ASTM1894-01の図1.cで描かれているように、320造粒の研磨面を備えたステンレス鋼の平面を対象面として使用して構成する。ロードセルは、測定される力がセルの範囲の10~90以内となるように選択する。引張試験機を、クロスヘッド速度を127mm/min、及び全行程を130mmにプログラムする。データを100Hzの速さで収集する。試験用の被検査物を、その側部が外側カバーの縦軸に平行かつ垂直である、6.35cm×6.35cmの正方形に切り取る。被検査物を、両面接着テープテープは、そりの表面を100覆うような十分に広いものでなければならないを使用して、そりの発泡ゴム側に装着する。外側カバーの皮膚に面する表面が対象面に向き、外側カバーの縦軸がそりを引く方向と平行になるように、被検査物をそり上に置く。試料を装着したそりの質量を、0.1グラムまで記録する。各分析の間に、ステンレス鋼の平面の表面をイソプロパノールで洗浄する。吸収性インサートに対する静摩擦係数を測定するための対象面は、ClopayPlasticsProductsCompanyofMason,OHの18gsmマットポリプロピレンフィルムである。静摩擦係数を以下のように計算する。静摩擦係数=AS/BAS=初期ピークにおけるグラム力gf表示の最大ピーク力B=グラム表示のそりの質量曲げ剛性試験ピーク曲げ力及び全剛性は、測定される力がセルの限界の10~90以内となるロードセルを使用して、コンピュータインタフェースを有する伸び引張試験機好適な計器は、MTSSystemsCorp.,EdenPrairie,Minnesotaからの、Testworks4.0ソフトウェアを使用するMTSAllianceであるを使用し、一定速度で測定する。図4正面図及び図5側面図に示したプランジャブレード600を、上部可動試験用締付具として使用する。図6に示す基部支持プラットフォーム700を、下部固定試験用締付具として使用する。すべての試験を約23°C±2°C及び約50±2の相対湿度に保持された調湿された室で行なう。プランジャ600の構成要素は、アルミニウムなどの軽量材料から作製され、利用可能なロードセル容量を最大にする。シャフト601は、引張試験機に適合するように機械加工され、プランジャを安定させベース支持プラットフォーム704と直交する位置合わせを保持するようロッキングカラー602を有している。ブレード603は、608が115mmの長さ、607が65mmの高さ、609が3.25mmの幅であり、連続半径が1.625mmの材料接触末端部を有している。ブラケット604には、ブレードを水平にするために使用される止めねじ605と、調節後それを所定の場所に堅固に保持するための主止めねじ606が、取り付けられる。下部締付具700は、シャフト701とロッキングカラー702とを有している引張試験機に取り付けられる。2つの水平可動支持プラットフォーム704は、レール703上に載置されている。各試験表面705は、幅706が85mm、長さ図面の平面内が115mmであり、最小の摩擦係数を有しているように研摩されたステンレス鋼から作製される。各プラットフォームは、個々のプラットフォーム位置を読み取るデジタル式の位置モニター708及び調節後それらの位置をロックするための止めねじ707を有している。2つのプラットフォーム704は、間隙末端部において正方形であり、プレート末端部は、前側から後側まで平行でなければならない。2つのプラットフォームは、調節可能な間隙幅710を有する間隙709を形成する。支持プラットフォーム704の上面と直交し、それらの間隙末端部に対してゆがみを示さないようにプランジャブレード603を正確に±0.02mmそろえる。位置モニター708を使用し、プランジャブレード603が間隙内に正確に±0.02mm中心合わせされた状態で、支持プラットフォーム704の2つの間隙末端部の間の間隙710を正確に13.25±0.02mmに設定する。プランジャブレード603下部から支持プラットフォーム704上面までのゲージ長を15mmに設定する。引張試験機をプログラムして、全距離35mmに対して、クロスヘッドを500mm/minの速度で下げ、200Hzのデータ取得速度で力及び伸びのデータを収集し、圧縮試験を実施する。試験前に、約23°C±2°C、約50±2の相対湿度で、2時間、前処理する。外側カバー物品を開き、着用者に面する表面を下方に向けて置く。物品を平らに置けるように、はさみを使用して脚部の伸縮素材を除く。縫い目、留め金、ラベルなどがないことを確かめ、物品の大部分を形成する材料を代表する試料採取領域の中心を見つけ印をつける。試料採取領域は、物品の後部/股領域に面して存在することが多い。水圧機及び切断ダイ76.2mm平方±0.1mm及び8mm深さを用いて、被検査物の切断縁部を物品の縦軸及び横軸に平行かつ垂直とし、吸収性物品のすべての層を通して、このマークに中心を合わせた被検査物を切り取る。被検査物のすべての層を、着用者に面する表面が上に向いた状態で、間隙709を越えて、支持プラットフォーム704の表面上に平坦に置く。被検査物の約1/3がブレードの右にかつ2/3が左にくるように、ブレード603の下に被検査物1009を配置する。被検査物を、それが採取された吸収性物品の横軸に相当する方向がブレードの長さ方向と平行になるように置く。ロードセルをゼロにして、引張試験機を起動しデータの取得を開始する。ソフトウェアをプログラムし、構成された力N対伸びmカーブから最高ピーク曲げ力Nを計算し、横面上向きとして記録する。着用者に面する側を上向きに保ちながら、被検査物を間隔709から取り除く。被検査物を90°時計方向に回転し、被検査物の約1/3がブレードの右にかつ2/3が左にくるように、試験のために被検査物の新しいエリアを曝して、ブレード603の下に被検査物を配置する。ロードセルをゼロにして、引張試験機を起動しデータの取得を開始する。最高ピーク曲げ力Nを縦面上向きとして記録する。着用者に面する側を上向きに保ちながら、被検査物を間隔709から取り除く。被検査物を90°反時計方向へ回転し、かつ被検査物を左から右に向けてひっくり返し、着用者に面する表面が下に向くようにする。被検査物の約1/3がブレードの右にかつ2/3が左にくるように、試験のために被検査物の新しいエリアを曝して、ブレード603の下に被検査物を配置する。ロードセルをゼロにし、引張試験機を起動しデータの取得を開始する。最高ピーク曲げ力Nを、横面下向きとして記録する。着用者に面する側を下向きに保ちながら、被検査物を間隔709から取り除く。被検査物を90°反時計方向に回転し、被検査物の約1/3がブレードの右にかつ2/3が左にくるように、試験のために被検査物の新しいエリアをさらして、ブレード603の下に被検査物を配置する。ロードセルをゼロにし、引張試験機を起動しデータの取得を開始する。最高ピーク曲げ力Nを縦面下向きとして記録する。横面上向き、縦面上向き、横面下向き、及び縦面下向きの力を加えて、被検査物の全剛性を計算する。全剛性を0.001Nまで報告する。10個の試料について、試験を繰り返し結果を記録する。平均全剛性を計算し、報告する。本明細書に開示した寸法及び値は、記載された正確な数値に厳密に限定されるものとして理解されるべきでない。むしろ、特に断らないかぎり、そのようなそれぞれの寸法は、記載された値及びその値周辺の機能的に同等の範囲の両方を意味するものとする。例えば、40mmとして開示された寸法は、約40mmを意味することを意図する。相互参照されるか又は関連するすべての特許又は特許出願を含む、本願に引用されるすべての文書を、特に除外又は限定することを明言しないかぎりにおいて、その全容にわたって本願に援用するものである。いずれの文献の引用も、こうした文献が本願で開示又は特許請求されるすべての発明に対する先行技術であることを容認するものではなく、また、こうした文献が、単独で、あるいは他のすべての参照文献とのあらゆる組み合わせにおいて、こうした発明のいずれかを参照、教示、示唆又は開示していることを容認するものでもない。更に、本文書において、ある用語の任意の意味又は定義の範囲が、援用文献中の同じ用語の任意の意味又は定義と矛盾する場合には、本文書中で用語に与えられる意味又は定義が優先するものとする。以上、本発明の特定の実施形態を例示、記載したが、本発明の趣旨及び範囲から逸脱することなく他のさまざまな変更及び改変を行い得る点は、当業者には明らかであろう。したがって、本発明の範囲に含まれるそのようなすべての変更及び改変を添付の特許請求の範囲において網羅するものとする。"